(57)【要約】      （修正有）【課題】自然及び生活環境などによる汚染で繰り返し修復しなければならない吸水性を有する無機質建材の表面を長期にわたりメンテナンスフリーを可能にする建材表面保護方法を提供する。【解決手段】新装またはすでに汚染された吸水性を有する無機質建材の表面をクリーンアップし、そのうえに水溶性フッ素系コポリーマーを水又は低級アルコールで濃度調整して塗布含侵させる。【選択図】図１７
2020037843.tif 000002
【特許請求の範囲】
【請求項１】
吸水性を有する無機質建材の表面の上に水溶性フッ素樹脂コポリマーを含浸処理することを特徴とする無機質建材の表面保護方法。
【請求項２】
上記水溶性フッ素樹脂コポリマーがフルオロアルキルアクリレートコポリマーであることを特徴とする吸水性を有する無機質建材の表面保護方法。
【発明の詳細な説明】
【技術分野】
【０００１】本発明は床、壁、天井、擁壁、塀、舗装等に使用されている吸水性を有した無機質建材の劣化を防止し、さらに表面の雨や排ガス、塵埃、歩行等による汚れなどを防止することを目的とした吸水性を有する無機質建材の表面保護方法に関するものである。
【背景技術】
【０００２】  ガラスや釉薬タイルなど全く吸水しない材料は問題ないが、花崗岩（表面粗仕上）・ライムストーン・砂岩・大谷石あるいはコンクリートなどは吸水しやすく塵埃や排ガスやカビや藻などで汚染されやすい。花崗岩や大理石・安山岩などの磨かれた天然石は一見、吸水しないようにみえるが表面には顕微鏡的な小さな穴や溝などの空隙があり吸水性がある。そこに汚れた雨や飲料水あるいは油が付着すると浸透してしみができてしまう。樹脂製塗料を表面塗装することは容易であるが表面の質感が素材感覚でなくなる欠点がある。また日光などによる経年変化により数年で表面が荒れたり、剥がれたり、隙間ができ膨れたりして塗り替えが必要となりその際には塗膜を除去するなど多くの経費がかかってしまう上に、表面に傷をつけてしまう恐れがある。【０００３】  そのために無機質建材表面の耐久性や防汚性を高めるために表面に二酸化チタンを主成分とした光触媒コーティングにより自己洗浄能力をもたせたもの（特許文献１）、あるいは無機のガラスビーズや球状シリカなどの骨材を配合した表面塗装（特許文献２、３）、またケイ素アルコキシド系塗装材に紫外線吸収剤を配合した無機コーティング剤（特許文献４）などの表面処理技術が開発されている。しかしこれらの表面処理は初期投資が高い上に、無機質建材の表面の質感を変えてしまうものもあり、市場にわずかしか普及されていない。
【先行技術文献】
【特許文献】
【０００４】
【特許文献１】特開２０１２−２５０１３４
【特許文献２】特開２０１２−１８０６５４
【特許文献３】特開２００３−２６４８７
【特許文献４】特開平９−２４９８２２
【発明の概要】
【発明が解決しようとする課題】
【０００５】
【０００６】  本発明の目的は吸水性を有する無機質建材表面の質感を変えずに撥水と撥油性を付与し、親水性と親油性の汚れを同時に防ぐ機能を持たせることである。
【課題を解決するための手段】
【０００５】  上記課題を解決するために、本発明者は浸透性フッ素樹脂化合物を主成分としたコーティング剤を吸水性を有する無機質建材の表面に含浸処理することを特徴とする。【０００６】  さらに詳しくは、フルオロアルキルアクリレートコポリマーを水やアルコールにより濃度調整したコーティング液が最も適する。
【発明の効果】
【０００７】    本発明によれば既存の無機質建材表面の外観を変えずに耐久性を高め、撥水、撥油により耐汚染性に優れた表面保護膜を提供することが可能となる。
【発明を実施するための最良の形態】
【０００８】  本発明に用いる浸透性表面保護剤は水又は低級アルコールで濃度調整したフルオロアルキルアクリレートコポリマーを用いることを特徴とする。低級アルコールとしてはエタノール、イソプロピルアルコールなどを用いることが出来る。
フルオロアルキルアクリレートコポリマーは通常下記一般化学式（１）で表せるものである。
2020037843.tif 000003
【０００９】  （式中、Ｘは水素原子、フッ素原子、塩素原子またはメチル基、Ｙは水素原子、フッ素原子または−ＣＦ（ＣＦ３）２、ｍは１〜３の整数、ｎは３〜３０の整数で表わされるフルオロアルキルアクリレートのコポリマーまたは２種以上のコポリマー、あるいはこれとフルオロアルキル基を含まない単量体との共重合体などがあげられる。分子量は１，０００〜１００，０００程度のものが好ましく、コポリマーのばあいフルオロアルキルアクリレート単位を５〜９５モル％含有しているものが好ましい。特に好ましい成分は、前記式で表わされるＣＦ３（ＣＦ２）４ＣＨ２  ＯＣＯＣ（ＣＨ３）＝ＣＨ２、（ＣＦ３）２ＣＦ（ＣＦ２）６（ＣＨ２）３Ｏ  ＣＯＣＨ＝ＣＨ２、（ＣＦ３）２ＣＦ（ＣＦ２）１０（Ｃ  Ｈ２）３ＯＣＯＣＨ＝ＣＨ２、ＣＦ３（ＣＦ２）６（Ｃ  Ｈ２）２ＯＣＯＣ（ＣＨ３）＝ＣＨ２、（ＣＦ３）２Ｃ  Ｆ（ＣＦ２）６（ＣＨ２）２ＯＣＯＣＨ＝ＣＨ２などのほか、ＣＦ３（ＣＦ２）７（ＣＨ２）１１ＯＣＯＣＨ＝Ｃ  Ｈ２、ＣＦ３（ＣＦ２）７ＳＯ２Ｎ（Ｃ３Ｈ７）（ＣＨ２）２ＯＣＯＣＨ＝ＣＨ２、ＣＦ３（ＣＦ２）７ＳＯ２Ｎ（ＣＨ３）（ＣＨ２）２ＯＣＯＣ（ＣＨ３）＝Ｃ  Ｈ２、（ＣＦ３）２ＣＦ（ＣＦ２）６ＣＨ２ＣＨ（Ｏ  Ｈ）ＣＨ２ＯＣＯＣＨ＝ＣＨ２、（ＣＦ３）２ＣＦ（Ｃ  Ｆ２）６ＣＨ２ＣＨ（ＯＣＯＣＨ３）ＯＣＯＣ（Ｃ  Ｈ３）＝ＣＨ２などの炭素数３〜３０のフルオロアルキルアクリレートの単独重合体または２種以上の共重合体、さらにこれらのフルオロアルキルアクリレートとフルオロアルキル基を含まない単量体とのコポリマーがあげられる。フルオロアルキル基を含まない単量体としては、たとえばアクリル酸とそのアルキルエステル、メタクリル酸とそのアルキルエステル、アクリルアミド、メタクリルアミド、ジアセトンアクリルアミド、メチロール化ジアセトンアクリルアミドまたはメタクリルアミドなどがあげられる。【００１０】  本発明の表面保護材の施工法として上記浸透性フッ素樹脂保護液を水又は低級アルコール液かその混合液で希釈して樹脂固形分を３〜５％になるよう調整し、外装材塗装面に刷毛またはローラーで１ｍ２あたり１５０ｇ程度に均一に塗布し常温で３〜６時間硬化させる。同様に二度塗りしてもよい。【００１１】  本発明の対象とする吸水性無機質建材は花崗岩・大理石・ライムストーン・砂岩・大谷石等の石材、テラゾーなどの複合石、無釉磁器タイル・せっ器タイル・テラコッタ等のタイルおよびタイル目地、コンクリート打ち放し・プレキャストコンクリート（素地）、押出成形板（素地）・セメント系成形板、漆喰・土壁・砂壁・コンクリート  アスファルト系舗装などである。
【実施例１】
【００１２】  以下、本発明について、実施例によりさらに詳細に説明する。
都内ビル素材ライムストーン（コブ出し仕上げ）の外部壁面及び階段壁天端面３５００ｍ２の表面処理を行った。この処理面は竣工３年で表面の汚れを高圧洗浄したがその後３年で煤煙、塵芥、カビ、藻などによって図１及び図２のような汚染状況になっていた。そこでまず汚れを洗浄するために弱酸系の洗浄剤を塗布し１時間程度放置した後、高圧洗浄機にて洗い流し落ちない部分は再度繰り返し洗浄後１週間程度乾燥させた。この後本発明品の浸透性フッ素樹脂保護液を１０％イソプロピルアルコール水溶液で希釈して（固形分３％）１ｍ２あたり１５０ｇ程度に均一にローラーで塗布し常温で６時間硬化させた。次の日この作業を繰り返した。その結果吸水性が止められたため汚れが浸みこまなくなり、またカビや藻の発生がなくなり施工直後のきれいな状態が図３及び図４のように１年後においても維持された。
【実施例２】
【００１３】  東京郊外団地通路のコンクリート（打ち放し）の外部壁面５５００ｍ２の洗浄表面処理を行った。ここは竣工１０年目に改修したがその後カビ、藻などによって黒く汚染した（図５）。そこでまず汚れを洗浄するために洗浄剤を塗布後高圧洗浄機にて洗い流し、洗浄後５日間程度乾燥させた。この後本発明品の浸透性フッ素樹脂保護液を１０％イソプロピルアルコール水溶液で希釈して（固形分３％）１ｍ２あたり２００ｇ程度に均一にローラーで塗布し常温で６時間硬化させた。次の日この作業を繰り返した。その結果吸水性が止められたため汚れが浸みこまなくなり、カビや藻の発生もなく施工直後のきれいな状態が１年後においても維持された（図６）。
【実施例３】
【００１４】都内ビル１Ｆ外部柱型白御影石（本磨き）２２００ｍ２の錆び抜き洗浄保護処理をおこなった。本件は築４５年御影石内部の鉄分が経年により表出し全体に錆浮きが発生茶色に変色していた（図７）。まず洗浄作業として石材専用錆除去剤を全体に塗布し１時間程度放置した後こすり洗い水で洗い流す作業を３回繰り返した。錆び抜き後本発明品の浸透性フッ素樹脂保護液を１０％イソプロピルアルコール水溶液で希釈して（固形分３％）１ｍ２あたり１００ｇ程度に均一にローラーで塗布し常温で６時間硬化させた。次の日この作業を繰り返した。その結果図１２年経過後においても石材表面に水が浸透せず鉄分の酸化が抑えられサビが表出していない（図８）。
【実施例４】
【００１５】都内ビル黒御影石（バーナー仕上げ）床面１１０ｍ２の染み抜き洗浄保護処理を行った。この床面は竣工後すぐにテナントレストラン厨房からの足跡がつき、定期清掃でも除去できない状態になっていた（図９）。まず全体の洗浄後染み抜きを行い、２日間乾燥後本発明品の浸透性フッ素樹脂保護液を１０％イソプロピルアルコール水溶液で希釈して（固形分３％）１ｍ２あたり１５０ｇ程度に均一にローラーで塗布し常温で６時間硬化させた。次の日この作業を繰り返した。その結果図２０のように５年経過後においても石材表面に水及び油が浸透しないことからモップ水拭きによる日常清掃でのメンテナンスで清浄が維持されている（図１０）。
【実施例５】
【００１６】都内マンション外構タイル床及び壁２００ｍ２の洗浄保護処理を行った。この石器質のタイルは吸水性が高く汚染しやすいため全体的に黒く汚染されていた（図１１）。まず専用洗浄剤を塗布後、高圧洗浄２〜３度繰り返し全体を洗浄し２日間放置乾燥させた後、本発明品の浸透性フッ素樹脂保護液を１０％イソプロピルアルコール水溶液で希釈して（固形分３％）１ｍ２あたり２００ｇ程度に均一にローラーで塗布し常温で６時間硬化させた。次の日この作業を繰り返した。その結果２年経過後においても汚染は進まなかった（図１２）。
【実施例６】
【００１７】大阪府のビル御影石外壁面３６００ｍ２のシール目地汚染除去保護処理をおこなった。このビル外壁の目地シール周辺の御影石はポリサルファイド系の可塑剤により黒く汚染されている状況であった（図１３）。まず洗浄作業としてシール周辺を専用の洗浄剤で１０日間湿布し、１回の湿布で除去できない個所は繰り返し再湿布した。汚れの除去後全体を洗浄乾燥し、本発明品の浸透性フッ素樹脂保護液を１０％イソプロピルアルコール水溶液で希釈して（固形分３％）１ｍ２あたり１５０ｇ程度に均一にローラーで塗布し常温で６時間硬化させた。次の日この作業を繰り返した。その結果シールからの油性汚染物と水分の侵入を抑えることで２年経過後においても目地周辺の汚染は止められている（図１４）。
【実施例７】
【００１８】都内ビル内大理石壁面・カウンター５０ｍ２の洗浄保護処理を行った。このカウンターは手垢や飲料等の付着による複合的な汚れでシミが目立っていた（図１５）。まず洗浄作業として弱アルカリ系の洗浄剤を塗布し１時間程度放置後湿布（特殊石材用シミ抜き剤）によるシミ抜きを行った。落ちない部分は再度繰り返し洗浄後１週間程度乾燥させた。この後本発明品の浸透性フッ素樹脂保護液を１０％イソプロピルアルコール水溶液で希釈して（固形分３％）１ｍ２あたり１００ｇ程度に均一にローラーで塗布し常温で６時間硬化させた。次の日この作業を繰り返した。その結果２年間使用後においてもシミなどの汚れは現れなかった（図１６）。
【産業上の利用可能性】
【００１９】  本発明の吸水性を有する無機質建材の表面保護方法の実施により施工された建材は雨、排ガス、カビ、藻などによる汚染を防ぎ、また生活による有色の水性、油性の汚染も防ぎ、多大な費用を要する修復回数を減少させ長期間初期の美観を保つことができる。
【符号の説明】
【００２０】  図１７に示した本発明による建材表面断面図の符号を説明する。
１  無機系建材基材
２  本発明保護液の含侵処理表面
３  水蒸気
４  水性汚染
５  油性汚染
６  その他汚染
【図１】
2020037843.tif 000004
【図２】
2020037843.tif 000005
【図３】
2020037843.tif 000006
【図４】
2020037843.tif 000007
【図５】
2020037843.tif 000008
【図６】
2020037843.tif 000009
【図７】
2020037843.tif 000010
【図８】
2020037843.tif 000011
【図９】
2020037843.tif 000012
【図１０】
2020037843.tif 000013
【図１１】
2020037843.tif 000014
【図１２】
2020037843.tif 000015
【図１３】
2020037843.tif 000016
【図１４】
2020037843.tif 000017
【図１５】
2020037843.tif 000018
【図１６】
2020037843.tif 000019
【図１７】
2020037843.tif 000020
【手続補正書】
【提出日】平成30年12月20日(2018.12.20)
【手続補正１】
【補正対象書類名】明細書
【補正対象項目名】全文
【補正方法】変更
【補正の内容】
【発明の詳細な説明】
【技術分野】
【０００１】  本発明は床、壁、天井、擁壁、塀、舗装等に使用されている吸水性を有した無機質建材の劣化を防止し、さらに表面の雨や排ガス、塵埃、歩行等による汚れなどを防止することを目的とした吸水性を有する無機質建材の表面保護方法に関するものである。
【背景技術】
【０００２】  ガラスや釉薬タイルなど全く吸水しない材料は問題ないが、ライムストーン・砂岩・大谷石あるいはコンクリートなどは吸水しやすく塵埃や排ガスやカビや藻などで汚染されやすい。花崗岩や安山岩などの磨かれた天然石は一見、吸水しないようにみえるが表面には顕微鏡的な小さな穴や溝などの空隙があり吸水性がある。そこに汚れた雨や飲料水あるいは油が付着すると浸透してしみができてしまう。樹脂製塗料を表面塗装することは容易であるが表面の質感が素材感覚でなくなる欠点がある。また日光などによる経年変化により数年で表面が荒れたり、剥がれたり、隙間ができ膨れたりして塗り替えが必要となりその際には塗膜を除去するなど多くの経費がかかってしまう上に、表面に傷をつけてしまう恐れがある。【０００３】  そのために無機質建材表面の耐久性や防汚性を高めるために表面に二酸化チタンを主成分とした光触媒コーティングにより自己洗浄能力をもたせたもの（特許文献１）、あるいは無機のガラスビーズや球状シリカなどの骨材を配合した表面塗装（特許文献２、３）、またケイ素アルコキシド系塗装材に紫外線吸収剤を配合した無機コーティング剤（特許文献４）などの表面処理技術が開発されている。しかしこれらの表面処理は初期投資が高い上に、無機質建材の表面の質感を変えてしまうものもあり、市場にわずかしか普及されていない。
【先行技術文献】
【特許文献】
【０００４】
【特許文献１】特開２０１２−２５０１３４
【特許文献２】特開２０１２−１８０６５４
【特許文献３】特開２００３−２６４８７
【特許文献４】特開平９−２４９８２２
【発明の概要】
【発明が解決しようとする課題】
【０００５】  本発明の目的は吸水性を有する無機質建材表面の質感を変えずに撥水と撥油性を付与し、親水性と親油性の汚れを同時に防ぐ機能を持たせることである。
【課題を解決するための手段】
【０００６】  上記課題を解決するために、本発明者は浸透性フッ素樹脂化合物を主成分としたコーティング剤を吸水性を有する無機質建材の表面に含浸処理することを特徴とする。【０００７】  さらに詳しくは、フルオロアルキルアクリレートコポリマーを水やアルコールにより濃度調整したコーティング液が最も適する。
【発明の効果】
【０００８】    本発明によれば既存の無機質建材表面の外観を変えずに耐久性を高め、撥水、撥油により耐汚染性に優れた表面保護膜を提供することが可能となる。
【発明を実施するための最良の形態】
【０００９】  本発明に用いる浸透性表面保護剤は水又は低級アルコールで濃度調整したフルオロアルキルアクリレートコポリマーを用いることを特徴とする。低級アルコールとしてはエタノール、イソプロピルアルコールなどを用いることが出来る。
フルオロアルキルアクリレートコポリマーは通常下記一般化学式（１）で表せるものである。
【化１】
2020037843.tif 000021
【００１０】  （式中、Ｘは水素原子、フッ素原子、塩素原子またはメチル基、Ｙは水素原子、フッ素原子または−ＣＦ（ＣＦ３）２、ｍは１〜３の整数、ｎは３〜３０の整数で表わされるフルオロアルキルアクリレートのコポリマーまたは２種以上のコポリマー、あるいはこれとフルオロアルキル基を含まない単量体との共重合体などがあげられる。分子量は１，０００〜１００，０００程度のものが好ましく、コポリマーのばあいフルオロアルキルアクリレート単位を５〜９５モル％含有しているものが好ましい。特に好ましい成分は、前記式で表わされるＣＦ３（ＣＦ２）４  ＣＨ２  ＯＣＯＣ（ＣＨ３）＝ＣＨ２、（ＣＦ３）２  ＣＦ（ＣＦ２）６（ＣＨ２）３  Ｏ  ＣＯＣＨ＝ＣＨ２、（ＣＦ３）２  ＣＦ（ＣＦ２）１０（Ｃ  Ｈ２）３  ＯＣＯＣＨ＝ＣＨ２、ＣＦ３（ＣＦ２）６（Ｃ  Ｈ２）２  ＯＣＯＣ（ＣＨ３）＝ＣＨ２、（ＣＦ３）２  Ｃ  Ｆ（ＣＦ２）６（ＣＨ２）２  ＯＣＯＣＨ＝ＣＨ２などのほか、ＣＦ３（ＣＦ２）７（ＣＨ２）１１  ＯＣＯＣＨ＝Ｃ  Ｈ２、ＣＦ３（ＣＦ２）７  ＳＯ２  Ｎ（Ｃ３  Ｈ７）（ＣＨ  ２）２  ＯＣＯＣＨ＝ＣＨ２、ＣＦ３（ＣＦ２）７  ＳＯ２  Ｎ（ＣＨ３）（ＣＨ２）２  ＯＣＯＣ（ＣＨ３）＝Ｃ  Ｈ２、（ＣＦ３）２  ＣＦ（ＣＦ２）６  ＣＨ２  ＣＨ（Ｏ  Ｈ）ＣＨ２  ＯＣＯＣＨ＝ＣＨ２、（ＣＦ３）２  ＣＦ（Ｃ  Ｆ２）６  ＣＨ２  ＣＨ（ＯＣＯＣＨ３）ＯＣＯＣ（Ｃ  Ｈ３）＝ＣＨ２などの炭素数３〜３０のフルオロアルキルアクリレートの単独重合体または２種以上の共重合体、さらにこれらのフルオロアルキルアクリレートとフルオロアルキル基を含まない単量体とのコポリマーがあげられる。フルオロアルキル基を含まない単量体としては、たとえばアクリル酸とそのアルキルエステル、メタクリル酸とそのアルキルエステル、アクリルアミド、メタクリルアミド、ジアセトンアクリルアミド、メチロール化ジアセトンアクリルアミドまたはメタクリルアミドなどがあげられる。【００１１】  本発明の表面保護材の施工法として上記浸透性フッ素樹脂保護液を水又は低級アルコール液かその混合液で希釈して樹脂固形分を３〜５％になるよう調整し、外装材塗装面に刷毛またはローラーで１ｍ２あたり１５０ｇ程度に均一に塗布し常温で３〜６時間硬化させる。同様に二度塗りしてもよい。【００１２】  本発明の対象とする吸水性無機質建材は花崗岩・大理石・ライムストーン・砂岩・大谷石等の石材、テラゾーなどの複合石、無釉磁器タイル・せっ器タイル・テラコッタ等のタイルおよびタイル目地、コンクリート打ち放し・プレキャストコンクリート（素地）、押出成形板（素地）・セメント系成形板、漆喰・土壁・砂壁などである。
【実施例１】
【００１３】  以下、本発明について、実施例によりさらに詳細に説明する。
都内ビル素材ライムストーン（コブ出し仕上げ）の外部壁面及び階段壁天端面３５００ｍ２の表面処理を行った。この処理面は竣工３年で表面の汚れを高圧洗浄したがその後３年で煤煙、塵芥、カビ、藻などによって図１及び図２のような汚染状況になっていた。そこでまず汚れを洗浄するために弱酸系の洗浄剤を塗布し１時間程度放置した後、高圧洗浄機にて洗い流し落ちない部分は再度繰り返し洗浄後１週間程度乾燥させた。この後本発明品の浸透性フッ素樹脂保護液を１０％イソプロピルアルコール水溶液で希釈して（固形分３％）１ｍ２あたり１５０ｇ程度に均一にローラーで塗布し常温で６時間硬化させた。次の日この作業を繰り返した。その結果吸水性が止められたため汚れが浸みこまなくなり、またカビや藻の発生がなくなり施工直後のきれいな状態が図３及び図４のように１年後においても維持された。
【実施例２】
【００１４】  東京郊外団地通路のコンクリート（打ち放し）の外部壁面５５００ｍ２の洗浄表面処理を行った。ここは竣工１０年目に改修したがその後カビ、藻などによって黒く汚染した（図５）。そこでまず汚れを洗浄するために洗浄剤を塗布後高圧洗浄機にて洗い流し、洗浄後５日間程度乾燥させた。この後本発明品の浸透性フッ素樹脂保護液を１０％イソプロピルアルコール水溶液で希釈して（固形分３％）１ｍ２あたり２００ｇ程度に均一にローラーで塗布し常温で６時間硬化させた。次の日この作業を繰り返した。その結果吸水性が止められたため汚れが浸みこまなくなり、カビや藻の発生もなく施工直後のきれいな状態が１年後においても維持された（図６）。
【実施例３】
【００１５】都内ビル１Ｆ外部柱型白御影石（本磨き）２２００ｍ２の錆び抜き洗浄保護処理をおこなった。本件は築４５年御影石内部の鉄分が経年により表出し全体に錆浮きが発生茶色に変色していた（図７）。まず洗浄作業として石材専用錆除去剤を全体に塗布し１時間程度放置した後こすり洗い水で洗い流す作業を３回繰り返した。錆び抜き後本発明品の浸透性フッ素樹脂保護液を１０％イソプロピルアルコール水溶液で希釈して（固形分３％）１ｍ２あたり１００ｇ程度に均一にローラーで塗布し常温で６時間硬化させた。次の日この作業を繰り返した。その結果図１２年経過後においても石材表面に水が浸透せず鉄分の酸化が抑えられサビが表出していない（図８）。
【実施例４】
【００１６】都内ビル黒御影石（バーナー仕上げ）床面１１０ｍ２の染み抜き洗浄保護処理を行った。この床面は竣工後すぐにテナントレストラン厨房からの足跡がつき、定期清掃でも除去できない状態になっていた（図９）。まず全体の洗浄後染み抜きを行い、２日間乾燥後本発明品の浸透性フッ素樹脂保護液を１０％イソプロピルアルコール水溶液で希釈して（固形分３％）１ｍ２あたり１００ｇ程度に均一にローラーで塗布し常温で６時間硬化させた。次の日この作業を繰り返した。その結果図２０のように５年経過後においても石材表面に水及び油が浸透しないことからモップ水拭きによる日常清掃でのメンテナンスで清浄が維持されている（図１０）。
【実施例５】
【００１７】都内マンション外構タイル床及び壁２００ｍ２の洗浄保護処理を行った。この石器質のタイルは吸水性が高く汚染しやすいため全体的に黒く汚染されていた（図１１）。まず専用洗浄剤を塗布後、高圧洗浄２〜３度繰り返し全体を洗浄し２日間放置乾燥させた後、本発明品の浸透性フッ素樹脂保護液を１０％イソプロピルアルコール水溶液で希釈して（固形分３％）１ｍ２あたり２００ｇ程度に均一にローラーで塗布し常温で６時間硬化させた。次の日この作業を繰り返した。その結果２年経過後においても汚染は進まなかった（図１２）。
【実施例６】
【００１８】大阪府のビル御影石外壁面３６００ｍ２のシール目地汚染除去保護処理をおこなった。このビル外壁の目地シール周辺の御影石はポリサルファイド系の可塑剤により黒く汚染されている状況であった（図１３）。まず洗浄作業としてシール周辺を専用の洗浄剤で１０日間湿布し、１回の湿布で除去できない個所は繰り返し再湿布した。汚れの除去後全体を洗浄乾燥し、本発明品の浸透性フッ素樹脂保護液を１０％イソプロピルアルコール水溶液で希釈して（固形分３％）１ｍ２あたり１５０ｇ程度に均一にローラーで塗布し常温で６時間硬化させた。次の日この作業を繰り返した。その結果シールからの油性汚染物と水分の侵入を抑えることで２年経過後においても目地周辺の汚染は止められている（図１４）。
【実施例７】
【００１９】都内ビル内大理石壁面・カウンター５０ｍ２の洗浄保護処理を行った。このカウンターは手垢や飲料等の付着による複合的な汚れでシミが目立っていた（図１５）。まず洗浄作業として弱アルカリ系の洗浄剤を塗布し１時間程度放置後湿布（特殊石材用シミ抜き剤）によるシミ抜きを行った。落ちない部分は再度繰り返し洗浄後１週間程度乾燥させた。この後本発明品の浸透性フッ素樹脂保護液を１０％イソプロピルアルコール水溶液で希釈して（固形分３％）１ｍ２あたり１００ｇ程度に均一にローラーで塗布し常温で６時間硬化させた。次の日この作業を繰り返した。その結果２年間使用後においてもシミなどの汚れは現れなかった（図１６）。
【産業上の利用可能性】
【００２０】  本発明の吸水性を有する無機質建材の表面保護方法の実施により施工された建材は雨、排ガス、カビ、藻などによる汚染を防ぎ、また生活による有色の水性、油性の汚染も防ぎ、多大な費用を要する修復回数を減少させ長期間初期の美観を保つことができる。
【図面の簡単な説明】
【００２１】
【図１】汚れた都内ビル素材ライムストーン（コブ出し仕上げ）の外部壁面
【図２】汚れた都内ビル素材ライムストーン（コブ出し仕上げ）の階段壁天端面
【図３】図１処理１年後の都内ビル素材ライムストーン（コブ出し仕上げ）の外部壁面
【図４】図１処理１年後の都内ビル素材ライムストーン（コブ出し仕上げ）の階段壁天端面
【図５】汚れた東京郊外団地通路のコンクリート（打ち放し）の外部壁面
【図６】図５処理１年後の東京郊外団地通路のコンクリート（打ち放し）の外部壁面
【図７】赤さびた都内ビル１Ｆ外部柱型白御影石
【図８】図７処理１２年後の都内ビル１Ｆ外部柱型白御影石
【図９】厨房からの足跡がついた都内ビル黒御影石（バーナー仕上げ）床面
【図１０】図９処理５年後の都内ビル黒御影石（バーナー仕上げ）床面
【図１１】汚れた都内マンション外構タイル床及び壁
【図１２】図１１処理２年後の都内マンション外構タイル床及び壁
【図１３】可塑剤により黒く汚染した大阪府のビル御影石外壁面
【図１４】図１３処理２年後の大阪府のビル御影石外壁面
【図１５】汚れた都内ビル内大理石壁面・カウンター
【図１６】図１５処理２年後の都内ビル内大理石壁面・カウンター
【図１７】本発明の基材表面の概念図
【符号の説明】
【００２２】図１７に示した本発明による建材表面断面図の符号を説明する。
１  建材基材
２  本発明保護液の含侵処理表面
３  水蒸気
４  水性汚染
５  油性汚染
６  その他汚染
【手続補正２】
【補正対象書類名】図面
【補正対象項目名】全図
【補正方法】変更
【補正の内容】
【図１】
2020037843.tif 000022
【図２】
2020037843.tif 000023
【図３】
2020037843.tif 000024
【図４】
2020037843.tif 000025
【図５】
2020037843.tif 000026
【図６】
2020037843.tif 000027
【図７】
2020037843.tif 000028
【図８】
2020037843.tif 000029
【図９】
2020037843.tif 000030
【図１０】
2020037843.tif 000031
【図１１】
2020037843.tif 000032
【図１２】
2020037843.tif 000033
【図１３】
2020037843.tif 000034
【図１４】
2020037843.tif 000035
【図１５】
2020037843.tif 000036
【図１６】
2020037843.tif 000037
【図１７】
2020037843.tif 000038